(57)【要約】【課題】液体保持性、通気性、防カビ性、形状保持性、析出した固形分の除去・清掃性に優れ、保持されている液体と通過する気体との接触効率が高くて、加湿装置の気化フィルター等として有用な液体保持材の提供。【解決手段】間をあけて平行に配置した編地組織Ａ及び編地組織Ｂがフィラメント糸よりなる連結糸によって連結された編地組織Ａ層／連結糸層／編地組織Ｂ層の層構造を有する立体編物からなる液体保持材であって、編地組織Ａ及び編地組織Ｂの少なくとも一方が複数本の編んだ線条体が同一面で互いに平行に配列した縞状構造を有し、当該編んだ線条体部分で編んだ線条体の長さ方向に沿って編地組織Ａと編地組織Ｂが連結糸により連結され、連結糸層での連結フィラメント数が立体編物１ｃｍ2当たり５０〜２００００本である液体保持材。【選択図】図１
2014185419.tif 000002
【特許請求の範囲】
【請求項１】
間隔をあけて平行に配置した２つの編地組織Ａおよび編地組織Ｂが、モノフィラメント
糸およびマルチフィラメント糸から選ばれる連結糸によって連結されている、編地組織Ａ
層／連結糸層／編地組織Ｂ層の３層構造を有する立体編物からなる液体保持材であって；
立体編物を形成している編地組織Ａおよび編地組織Ｂの少なくとも一方が、複数本の編
んだ線条体が同一面で互いに平行に配列した縞状構造を有し、その編んだ線条体部分で編
んだ線条体の長さ方向に沿って編地組織Ａと編地組織Ｂが連結糸によって連結されており
；且つ、
中間の連結糸層における連結フィラメント数が、立体編物１ｃｍ2当たり５０〜２００
００本である；
ことを特徴とする液体保持材。
【請求項２】
編地組織Ａおよび編地組織Ｂの少なくとも一方における編んだ線条体が、１〜２ウエー
ルの経編よりなる線条体である請求項１に記載の液体保持材。
【請求項３】
連結糸をなすモノフィラメント糸および／またはマルチフィラメント糸を構成するフィ
ラメントの単糸繊度が０．５〜６０ｄｔｅｘであり、且つ連結糸の総繊度が１０〜４００
ｄｔｅｘである請求項１または２に記載の液体保持材。
【請求項４】
編地組織Ａおよび編地組織Ｂの少なくとも一方における編んだ線条体の長さ方向に対し
て直角な方向で立体編物を厚さ方向に切断した切断面において、中間層をなす連結糸層に
おける連結フィラメント総数の５０％以上が７５°以下の連結角度をなして編地組織Ａと
編地組織Ｂが連結糸によって連結されている請求項１〜３のいずれか１項に記載の液体保
持材。
【請求項５】
編地組織Ａおよび編地組織Ｂの少なくとも一方における編んだ線条体の長さ方向に対し
て直角な方向で立体編物を厚さ方向に切断した切断面において、中間層をなす連結糸層に
おける連結フィラメント総数の３０％以上が５０°〜７５°の連結角度をなし、且つ連結
糸層における連結フィラメント総数の３０％以上が５０°未満の連結角度をなして編地組
織Ａと編地組織Ｂが連結糸によって連結されている請求項１〜４のいずれか１項に記載の
液体保持材。
【請求項６】
編地組織Ａおよび編地組織Ｂの少なくとも一方における平行に配列した複数の編んだ線
条体が、当該編んだ線条体の長さ方向に対して横切る方向に取り付けた補強糸によって補
強されている請求項１〜５のいずれか１項に記載の液体保持材。
【請求項７】
編地組織Ａおよび編地組織Ｂの一方が、複数の編んだ線条体が同一面で互いに平行に配
列した縞状構造を有し、もう一方が前記縞状構造以外の編地構造を有している請求項１〜
６のいずれか１項に記載の液体保持材。
【請求項８】
編地組織Ａおよび編地組織Ｂの両方が、複数の編んだ線条体が同一面で互いに平行に配
列した縞状構造を有し、編地組織Ａの縞状構造と編地組織Ｂの縞状構造が立体編物の上下
で同じ方向に配列した状態で連結糸によって連結されている請求項１〜６のいずれか１項
に記載の液体保持材。
【請求項９】
編地組織Ａおよび編地組織Ｂの少なくとも一方における編んだ線条体が単繊維繊度が０．５〜２０ｄｔｅｘで総繊度が１０〜３５０ｄｔｅｘのモノフィラメント糸および／またはマルチフィラメント糸から形成されている請求項１〜８のいずれか１項に記載の液体保持材。
【請求項１０】
編地組織Ａおよび編地組織Ｂの少なくとも一方における平行に配列した複数の編んだ線
条体間の間隙幅が１〜８ｍｍである請求項１〜９のいずれか１項に記載の液体保持材。
【請求項１１】
立体編物における編地組織Ａ、編地組織Ｂおよび連結糸が、合成繊維製モノフィラメン
ト糸および／または合成繊維製マルチフィラメント糸から形成されている請求項１〜１０
のいずれか１項に記載の液体保持材。
【請求項１２】
立体編物の全体の厚みが２〜１０ｍｍである請求項１〜１１のいずれか１項に記載の液
体保持材。
【請求項１３】
請求項１〜１２のいずれか１項に記載の液体保持材よりなる加湿装置用の気化フィルタ
ー。
【請求項１４】
請求項１〜１２のいずれか１項に記載の液体保持材を気化フィルターとして備える加湿
装置。
【発明の詳細な説明】
【技術分野】
【０００１】
本発明は液体保持材、当該液体保持材よりなる加湿装置用の気化フィルターおよび当該気化フィルターを備える加湿装置に関する。本発明の液体保持材は、高い液体保持能を有するとともに、通気性、耐久性、析出した固形分の除去・清掃容易性、形状保持性などの特性にも優れているため、当該優れた特性を活かして、加湿装置（加湿器）における気化フィルター用の液体保持材、アロマオイル保持材などをはじめとして種々の用途に有効に用いることができる。
【背景技術】
【０００２】
加湿装置（加湿器）などでは、気化フィルターとして、通気性を有する液体保持材が用いられている。
加湿装置などで気化フィルターとして用いられる液体保持材としては、不織布、積層不織布、コルゲート状構造やプリーツ状構造にした不織布から形成したものが従来から色々知られている（例えば、特許文献１〜３を参照）。
不織布製の液体保持材は、安価で吸水量も多いが、加湿装置の気化フィルターとして用いたときに、水道水中に含まれるカルシウムなどの固形分の析出や付着による目詰まりおよびそれに伴う通気性の低下が短期間のうちに生じ易く、しかも析出・付着したカルシウムなどの固形分の除去が困難で繰り返して使用することができないという問題があった。さらに、不織布の種類や構造によっては、通気性が十分ではなく、加湿した空気の放出量が不足するという問題があった。
【０００３】
また、六角形状などの開口を有する２つのメッシュ状の編地を、２枚の編地の開口が上下で同じ位置になるように間隔をあけて上下に配置し、両方の編地を開口の周囲部分で連結繊維で連結した立体編物からなる液体保持材が知られている（特許文献４）。
この液体保持材は、不織布製の液体保持材に比べて通気量が大きく、また水道水中に含まれるカルシウムなどの固形分が析出・付着したときの除去・清掃を行い易いという長所を有しているが、立体編物中に編地の開口に基づく大きな空隙が多数存在するため、不織布製の液体保持材に比べて水などの液体の保持能が低く、それに伴って立体編物を通過する空気などの気体への液体（水分）の供給量が低くなり、十分に加湿された気体を放出できないという問題がある。
【先行技術文献】
【特許文献】
【０００４】
【特許文献１】特開２００９−２７６０３４号公報
【特許文献２】特開２０１１−１９６６０１号公報
【特許文献３】特開２０１３−２７３０号公報
【特許文献４】特許第４７８６６８４号公報
【発明の概要】
【発明が解決しようとする課題】
【０００５】
本発明の目的は、水分などの液体の保持能が高く、通気性に優れ、しかも析出したり付着した固形分の除去・清掃が簡単で繰り返して使用することができ、その上、防カビ性、形状保持性、強度や耐久性などの特性にも優れる液体保持材を提供することである。
さらに、本発明の目的は、前記した優れた特性を有する液体保持材よりなる加湿装置用の気化フィルターおよび当該気化フィルターを備えた加湿装置を提供することである。
【課題を解決するための手段】
【０００６】
上記の目的を達成すべく本発明者らは種々検討を重ねてきた。そして、複数本の編んだ線条体が同一面で互いに平行に配列した縞状構造を有する編地組織の２つを間隔をあけて平行に配置するか、または複数本の編んだ線条体が同一面で互いに平行に配列した縞状構造を有する編地組織と前記縞状構造以外の編地構造を有する他の編地組織を間隔をあけて平行に配置し、当該間隔をあけて平行に配置した２つの編地組織を、縞状構造を有する編地組織を形成する編んだ線条体部分で編んだ線条体の長さ方向に沿ってフィラメントからなる連結糸によって連結して、前記した縞状構造を有する編地組織層／連結糸層／縞状構造を有する編地組織層の３層構造を有する立体編物、または前記した縞状構造を有する編地組織層／連結糸層／前記縞状構造以外の編地構造を有する編地組織層の３層構造を有する立体編物にすると、それにより得られた当該立体編物は、水分などの液体の保持能が高く且つ通気性に優れており、しかも当該立体編物に固形分が析出したり付着してもその除去・清掃が簡単で繰り返して使用でき、さらに強度、耐久性、形状保持性、防カビ性などの特性にも優れていて、加湿装置などで用いる気化フィルター用の液体保持材などとして極めて有効であることを見出した。
【０００７】
さらに、本発明者らは、当該立体編物を構成する複数本の編んだ線条体が同一面で互いに平行に配列した縞状構造を有する編地組織において、編んだ線条体を１〜２ウエールの経編よりなる線条体にすると、立体編物の作製を円滑に行うことができ、しかも立体編物の通気性、液体保持性、付着した固形分の除去・清掃性などがより良好になることを見出した。
また、本発明者らは、間隔をあけて平行に配置した前記２つの編地組織を連結する連結糸として、単糸繊度が０．５〜６０ｄｔｅｘで且つ総繊度が１０〜４００ｄｔｅｘのモノフィラメント糸およびマルチフィラメント糸の一方または両方を用いると、立体編物を作製する際の間隔をあけて配置した２つの編地組織の連結をより円滑に行うことができ、間隔をあけて配置した２つの編地組織をへたりなどを生ずることなく所定の間隔に安定して保持することができ、しかも得られる立体編物の通気性、液体保持性、付着した固形分の除去・清掃性などがより良好になることを見出した。
【０００８】
さらに、本発明者らは、間隔をあけて平行に配置した２つの編地組織のうちの一方または両方を構成する編んだ線条体の長さ方向に対して直角な方向で立体編物を厚さ方向に切断した切断面において、中間層をなす連結糸層における連結フィラメント総数の５０％以上が７５°以下の連結角度をなすようにして２つの編地組織を連結糸によって連結すると、特に中間層をなす連結糸層における連結フィラメント総数の３０％以上が５０°〜７５°の連結角度をなし且つ連結糸層における連結フィラメント総数の３０％以上が５０°未満の連結角度をなすようにして２つの編地組織を連結糸で連結すると、立体編物に保持されている水などの液体と、立体編物を通過する空気などの気体の接触がより良好になり、立体編物から放出される気体中の液体含量（特に空気の湿分含量）をより高くできることを見出した。
また、本発明者らは、編地組織における平行に配列した複数の編んだ線条体を、当該編んだ線条体の長さ方向に対して横切る方向に取り付けた補強糸によって補強すると、立体編物の強度、耐久性、形状保持性などが向上することを見出した。
【０００９】
また、本発明者らは、複数本の編んだ線条体が同一面で互いに平行に配列した縞状構造を有する編地組織における編んだ線条体を単繊維繊度が０．５〜２０ｄｔｅｘで総繊度が１０〜３５０ｄｔｅｘのモノフィラメント糸および／またはマルチフィラメント糸から形成すると、立体編物の立体構造をより良好に維持でき、しかも立体編物の通気性、液体保持性、付着した固形分の除去・清掃性などがより良好になること、当該編地組織における平行に配列した複数本の編んだ線条体間の間隙幅を１〜８ｍｍにすると、立体編物の形状保持性、立体編物の通気性、液体保持性、付着した固形分の除去・清掃性、強度、耐久性などが良好になることを見出した。
さらに、本発明者は、立体編物全体を合成繊維製モノフィラメント糸および／または合成繊維製マルチフィラメント糸から形成すると、立体編物の形状保持性や、立体編物に析出した固形分の除去・清掃性が良好になり、しかもカビなどの発生が少なく、立体編物を清掃したときの乾燥が速くなり、立体編物の強度や耐久性がより優れたものとなること、そして立体編物（立体編物全体）の厚みを２〜１０ｍｍにすると、立体編物の製造を円滑に行うことができ、しかも立体編物の形状保持性、強度、耐久性、液体保持性、通気性などが良好になると共に、加湿装置用の気化フィルターとする際の製品化を円滑に行えることなどを見出し、それらの種々の知見に基づいて本発明を完成した。
【００１０】
すなわち、本発明は、
（１）  間隔をあけて平行に配置した２つの編地組織Ａおよび編地組織Ｂが、モノフィラメント糸およびマルチフィラメント糸から選ばれる連結糸によって連結されている、編地組織Ａ層／連結糸層／編地組織Ｂ層の３層構造を有する立体編物からなる液体保持材であって；
立体編物を形成している編地組織Ａおよび編地組織Ｂの少なくとも一方が、複数本の編んだ線条体が同一面で互いに平行に配列した縞状構造を有し、その編んだ線条体部分で編んだ線条体の長さ方向に沿って編地組織Ａと編地組織Ｂが連結糸によって連結されており；且つ、
中間の連結糸層における連結フィラメント数が、立体編物１ｃｍ2当たり５０〜２００００本である；
ことを特徴とする液体保持材である。
【００１１】
そして、本発明は、
（２）  編地組織Ａおよび編地組織Ｂの少なくとも一方における編んだ線条体が、１〜２ウエールの経編よりなる線条体である前記（１）の液体保持材；
（３）  連結糸をなすモノフィラメント糸および／またはマルチフィラメント糸を構成するフィラメントの単糸繊度が０．５〜６０ｄｔｅｘであり、且つ連結糸の総繊度が１０〜４００ｄｔｅｘである前記（１）または（２）の液体保持材；
（４）  編地組織Ａおよび編地組織Ｂの少なくとも一方における編んだ線条体の長さ方向に対して直角な方向で立体編物を厚さ方向に切断した切断面において、中間層をなす連結糸層における連結フィラメント総数の５０％以上が７５°以下の連結角度をなして編地組織Ａと編地組織Ｂが連結糸によって連結されている前記（１）〜（３）のいずれかの液体保持材；および、
（５）  編地組織Ａおよび編地組織Ｂの少なくとも一方における編んだ線条体の長さ方向に対して直角な方向で立体編物を厚さ方向に切断した切断面において、中間層をなす連結糸層における連結フィラメント総数の３０％以上が５０°〜７５°の連結角度をなし、且つ連結糸層における連結フィラメント総数の３０％以上が５０°未満の連結角度をなして編地組織Ａと編地組織Ｂが連結糸によって連結されている前記（１）〜（４）のいずれかの液体保持材；
である。
【００１２】
さらに、本発明は、
（６）  編地組織Ａおよび編地組織Ｂの少なくとも一方における平行に配列した複数の編んだ線条体が、当該編んだ線条体の長さ方向に対して横切る方向に取り付けた補強糸によって補強されている前記（１）〜（５）のいずれかの液体保持材；
（７）  編地組織Ａ及び編地組織Ｂの一方が、複数の編んだ線条体が同一面で互いに平行に配列した縞状構造を有し、もう一方が前記縞状構造以外の編地構造を有している前記（１）〜（６）のいずれかの液体保持材；
（８）  編地組織Ａおよび編地組織Ｂの両方が、複数の編んだ線条体が同一面で互いに平行に配列した縞状構造を有し、編地組織Ａの縞状構造と編地組織Ｂの縞状構造が立体編物の上下で同じ方向に配列した状態で連結糸によって連結されている前記（１）〜（６）のいずれかの液体保持材；
（９）  編地組織Ａおよび編地組織Ｂの少なくとも一方における編んだ線条体が単繊維繊度が０．５〜２０ｄｔｅｘで総繊度が１０〜３５０ｄｔｅｘのモノフィラメント糸および／またはマルチフィラメント糸から形成されている前記（１）〜（８）のいずれかの液体保持材；
（１０）  編地組織Ａおよび編地組織Ｂの少なくとも一方における平行に配列した複数の編んだ線条体間の間隙幅が１〜８ｍｍである前記（１）〜（９）のいずれかの液体保持材。
（１１）  立体編物における編地組織Ａ、編地組織Ｂおよび連結糸が、合成繊維製モノフィラメント糸および／または合成繊維製マルチフィラメント糸から形成されている前記（１）〜（１０）のいずれかの液体保持材；および、
（１２）  立体編物の全体の厚みが２〜１０ｍｍである前記（１）〜（１１）のいずれかの液体保持材；
である。
【００１３】
そして、本発明は、
（１３）  前記（１）〜（１２）のいずれかの液体保持材よりなる加湿装置用の気化フィルター；および、
（１４）  前記（１）〜（１２）のいずれかの液体保持材を気化フィルターとして備える加湿装置；
である。
【発明の効果】
【００１４】
本発明の液体保持材をなす立体編物は、水分などの液体の保持能が高く且つ通気性に優れているため、立体編物に保持されている液体と立体編物を通過する気体との間の接触効
率が高く、立体編物を通過する気体中に液体を効率よく含ませることができる。
しかも、本発明の液体保持材をなす立体編物は、固形分が析出したり付着してもその除
去・清掃が簡単で繰り返し使用でき、その上強度、耐久性、形状保持性、防カビ性などの
特性にも優れている。
そのため、当該立体編物よりなる本発明の液体保持材は、加湿装置などで用いる気化フィルター、アロマオイル保持材などの用途に極めて有効に用いることができる。
【００１５】
本発明の液体保持材をなす立体編物において、編地組織Ａおよび編地組織Ｂの一方また
は両方（以下、「編地組織Ａおよび／または編地組織Ｂ」ということがある）を形成する、同一面で互いに平行に縞状に配列した複数本の編んだ線条体を１〜２ウエールの経編よりなる線条体にした場合には、立体編物の作製が容易で、しかも立体編物の通気性、液体保持性、付着した固形分の除去・清掃性などがより良好になる。
また、本発明の液体保持材をなす立体編物において、編地組織Ａと編地組織Ｂを連結する連結糸として、単糸繊度が０．５〜６０ｄｔｅｘで且つ総繊度が１０〜４００ｄｔｅｘのモノフィラメント糸および／またはマルチフィラメント糸を用いると、編地組織Ａと編地組織Ｂの連結をより円滑に行うことができ、しかも立体編物の通気性、液体保持性、付着した固形分の除去・清掃性などがより良好になる。
【００１６】
さらに、本発明の液体保持材をなす立体編物において、編地組織Ａおよび／または編地組織Ｂを形成する編んだ線条体の長さ方向に対して直角な方向で立体編物を厚さ方向に切
断した切断面において、中間層をなす連結糸層における連結フィラメント総数の５０％以
上が７５°以下の連結角度をなすようにして２つの編地組織を連結糸によって連結すると、特に中間層をなる連結糸層における連結フィラメント総数の３０％以上が５０°〜７５°の連結角度をなし且つ連結糸層における連結フィラメント総数の３０％以上が５０°未満の連結角度をなすようにして２つの編地組織を連結糸で連結すると、立体編物に保持されている水などの液体と、立体編物を通過する空気などの気体の接触がより良好になり、
立体編物から放出される気体中の液体含量（特に空気の湿分含量）がより高くなる。
【図面の簡単な説明】
【００１７】
【図１】図１は、本発明の液体保持材をなす立体編物の例を模式的に示した図であって、図１の（ａ）は、複数本の編んだ線条体が同一面で互いに平行に配列した縞状構造を有する編地組織Ａ（または編地組織Ｂ）と前記縞状構造を持たない編地組織Ｂ（または編地組織Ａ）が連結糸によって連結された立体編物を示す図であり、図１の（ｂ）は複数本の編んだ線条体が同一面で互いに平行に配列した縞状構造を有する編地組織Ａと複数本の編んだ線条体が同一面で互いに平行に配列した縞状構造を有する編地組織Ｂが連結糸によって連結された立体編物を示す図である。
【図２】図２は、本発明の液体保持材をなす立体編物における、複数本の編んだ線条体が同一面で互いに平行に配列した縞状構造を有する編地組織Ａおよび／または編地組織Ｂの例を示した図（上方から見た平面図）である。
【図３】図３は、本発明の液体保持材をなす立体編物における、複数本の編んだ線条体が同一面で互いに平行に配列した縞状構造を有する編地組織Ａ（または編地組織Ｂ）ともう一方の編地組織Ｂ（または編地組織Ａ）との連結糸による連結構造の例を説明するために、編地組織Ａおよび／または編地組織Ｂを構成する編んだ線条体の長さ方向に直角な方向で立体編物を厚さ方向に切断した断面の模式図である。
【図４】図４は、立体編物における連結糸による連結角度の測定法を説明するための図である。
【発明を実施するための形態】
【００１８】
以下に、本発明について詳細に説明する。
本発明の液体保持材は、間隔をあけて平行に配置した２つの編地組織Ａおよび編地組織
Ｂが、モノフィラメント糸およびマルチフィラメント糸から選ばれる連結糸によって連結
されている立体編物であって、当該立体編物を形成している編地組織Ａおよび編地組織Ｂ
の一方または両方が、複数本の編んだ線条体が同一面で互いに平行に配列した縞状構造を
有し、その編んだ線条体部分で編んだ線条体の長さ方向に沿って編地組織Ａと編地組織Ｂ
が連結糸によって連結されている立体編物からなっている。
本発明の液体保持材をなす立体編物では、立体編物の一方の表面側に位置する編地組織
Ａと立体編物のもう一方の表面側に位置する編地組織Ｂが間隔をあけて平行に配置されて
いて、当該編地組織Ａと編地組織Ｂが、編地組織Ａおよび／または編地組織Ｂを構成して
いる複数本（多数本）の編んだ線条体２のそれぞれにおいて当該編んだ線条体２の長さ方
向に沿って連結糸１によって多数箇所で連結されていて、編地組織Ａ層（編地組織Ｂ層）
／連結糸層（連結糸１よりなる中間層）／編地組織Ｂ層（編地組織Ａ層）からなる３層構
造を有している。
【００１９】
何ら限定されるものではないが、本発明について図を参照して説明する。
本発明の液体保持材をなす立体編物では、図１の（ａ）に示すように、編地組織Ａおよ
び編地組織Ｂの一方のみが図２（平面図）に例示するような複数本の編んだ線条体２が同
一面で互いに平行に配列した縞状構造を有し、もう一方は前記縞状構造を有しておらず、
そのような編地組織Ａと編地組織Ｂが連結糸１によって連結されているか、または図１の
（ｂ）に示すように、編地組織Ａおよび編地組織Ｂの両方が図２（平面図）に例示するよ
うな複数本の編んだ線条体２が同一面で互いに平行に配列した縞状構造を有していて当該
編地組織Ａと編地組織Ｂが連結糸１によって連結されている。
【００２０】
編地組織Ａおよび／または編地組織Ｂを形成する編んだ線条体２は、１ウエールまたは
２ウエールの経編みの線条体であることが、立体編物の製造が容易で、しかも立体編物の
通気性、液体保持性、付着した固形分の除去・清掃性などがより良好になることから好ま
しい。編んだ線条体２のウエール数が３よりも大きくなると、立体編物の通気性、液体保
持性、付着した固形分の除去・清掃性などが低下したものになり易い。
編んだ線条体２の経編みの種類は特に限定されず、例えば、１ウエールまたは２ウエー
ルの鎖編み、デンビ編み、挿入編み、それらの複合組織などを挙げることができる。その
うちでも編んだ線条体２は、２ウエールのデンビ編みまたはデンビ編みを含む複合組織で
あることが、編んだ線条体２の保形性などの点から好ましい。
【００２１】
図２の（ａ）および（ｃ）は、編地組織Ａおよび／または編地組織Ｂが１ウエールの経
編みの線条体を同一面で互いに平行に配列した縞状構造を有する場合の例を示した図であ
り、図２の（ｂ）は、編地組織Ａおよび／または編地組織Ｂが２ウエールの経編みの線条
体を同一面で互いに平行に配列した縞状構造を有する場合の例を示した図である。
編地組織Ａおよび／または編地組織Ｂが、図２の（ａ）および（ｃ）にみるような１ウ
エールの経編みの線条体が同一面で互いに平行に配列した縞状構造からなる場合に、１ウ
エールの経編みの線条体の全てが同じ経編みであってもよいし、または異なる経編みであ
ってもよく、異なる経編みである場合には、例えば、例えば１本おき、２本おきなどで互
いに異なっていてもよい。
また、編地組織Ａおよび／または編地組織Ｂが、図２の（ｂ）にみるような２ウエール
の経編みの線条体が同一面で互いに平行に配列した縞状構造からなる場合に、２ウエール
の経編みの線条体の全てが同じ経編みであってもよいし、または異なる経編みであっても
よく、異なる経編みである場合には、例えば、例えば１本おき、２本おきなどで互いに異
なっていてもよい。
【００２２】
さらに、編地組織Ａおよび／または編地組織Ｂは、図２のものに限定されず、例えば、
１ウエールの経編みの線条体と２ウエールの経編みの線条体とが同一面で互いに１本ずつ
交互に平行に配列した縞状構造を有していてもよいし、１ウエールの経編みの線条体と２
ウエールの経編みの線条体とが同一面で互いに２本ずつ交互に平行に配列した縞状構造を
有していてもよいし、１ウエールの経編みの線条体と２ウエールの経編みの線条体とが同
一面で前者の１本と後者の２本が交互に平行に配列した縞状構造を有していてもよい。
【００２３】
編地組織Ａおよび／または編地組織Ｂを形成する編んだ線条体２は、フィラメント糸か
ら形成されていてもまたは紡績糸から形成されていてもよいが、合成繊維製モノフィラメ
ント糸および合成繊維製マルチフィラメント糸の一方または両方から形成されていること
が、立体編物の形状保持性、通気性、付着した固形分の分離・清掃性、耐久性、防カビ性
などが良好になる点から好ましい。
編んだ線条体２を形成する合成繊維フィラメント糸の代表例としては、ポリエステルフ
ィラメント糸、ポリアミドフィラメント糸、ポリプロピレンフィラメント糸、ポリエチレ
ンフィラメント糸、ポリビニルアルコールフィラメント糸などを挙げることができ、これ
らの１種または２種以上を用いることができる。そのうちでも、ポリエステルモノフィラ
メント糸、ポリエステルマルチフィラメント糸、ポリアミドモノフィラメント糸、ポリア
ミドマルチフィラメント糸およびポリプロピレンモノフィラメント糸の１種または２種以
上が汎用性、強度などの点から好ましく用いられ、特にポリエステルモノフィラメント糸
および／またはポリエステルマルチフィラメント糸が前記した特性に加えて耐酸性にも優
れている点からより好ましく用いられる。
【００２４】
編地組織Ａおよび／または編地組織Ｂを形成する編んだ線条体２をモノフィラメント糸
および／またはマルチフィラメント糸から形成するに当たっては、１０〜６０ｄｔｅｘ、特に１０〜４０ｄｔｅｘのモノフィラメント糸または総繊度が３０〜３５０ｄｔｅｘ、特に５０〜２５０ｄｔｅｘのマルチフィラメント糸から形成することが、立体編物の製造性、立体編物の形状保持性、通気性、付着した固形分の分離・清掃性、耐久性などの点から好ましい。
また、編地組織Ａおよび／または編地組織Ｂを形成する編んだ線条体２は、編んだ線条体２の長さ方向に対して直角な断面での断面積が０．０８〜３ｍｍ2、更には０．１〜２ｍｍ2、特に０．２５〜１．５ｍｍ2となるような太さであることが、立体編物の製造性、立体編物の形状保持性、通気性、付着した固形分の分離・清掃性、耐久性などの点から好ましい。
編地組織Ａおよび／または編地組織Ｂを形成する編んだ線条体２は、捲縮加工などを施
していないフィラメント糸を用いて形成されていてもよいし、または場合により、仮撚加
工、クリンプ加工、エア加工などの捲縮加工を施したフィラメント糸から形成されていて
もよい。
【００２５】
編地組織Ａおよび／または編地組織Ｂにおける隣り合う編んだ線条体２間の間隙幅、す
なわち、図１の（ａ）〜（ｃ）に示すように、編んだ線条体の太さ部分を含まない、隣り合う編んだ線条体間の間隙の幅は、立体編物の製造性、形状保持性、液体保持性、通気性、付着した固形分の分離・清掃性、耐久性などの点から、１〜８ｍｍであることが好ましく、１〜６ｍｍであることがより好ましく、１．５〜５ｍｍであることが更に好ましい。
【００２６】
本発明の液体保持材をなす立体編物が、図１の（ａ）に示すような、複数本の編んだ線
条体２が同一面で互いに平行に配列した縞状構造を有する編地組織Ａ（または編地組織Ｂ
）と、当該縞状構造を有していない編地組織Ｂ（または編地組織Ａ）を連結糸１で連結さ
れた立体編物である場合は、縞状構造を有していない編地組織Ｂ（編地組織Ａ）として、
縞状構造を有する編地組織Ａ（または編地組織Ｂ）と連結糸１で連結して立体編物にした
ときに、立体編物の液体保持性、通気性、形状保持性、付着した固形分の分離・清掃性、
耐久性などの性能の低下を生じない編地組織であればいずれでもよく、例えば、編んだ網
状体などを挙げることができる。
前記編んだ網状体における網目は、三角形、四角形、五角形、六角形、八角形などのい
ずれでもよく、特に四角形、六角形であることが形態保持性の点から好ましい。
編地組織Ａおよび編地組織Ｂの一方が、編んだ線条体２が平行に配列した縞状構造を有
していない編地組織である場合は、当該編地組織は、ＪＩＳ  Ｌ１０９６  Ａ法で測定し
た通気量が２００ｃｍ／ｓ以上であることが好ましく、２５０ｃｍ／ｓ以上であることが
より好ましい。縞状構造を有していない編地組織の通気量が低いと、立体編物全体の通気
量が低下し、立体編物を加湿装置の気化フィルターとして用いた際の加湿機能が低くなり
易い。
【００２７】
複数本の編んだ線条体２が同一面で互いに平行に配列した縞状構造を有する編地組織Ａ
（または編地組織Ｂ）と連結糸１によって連結される、縞状構造を有していない編地組織
Ｂ（または編地組織Ａ）は、フィラメント糸から形成されていてもまたは紡績糸から形成
されていてもよいが、合成繊維製モノフィラメント糸および合成繊維製マルチフィラメン
ト糸の一方または両方から形成されていることが、立体編物の形状保持性、通気性、付着
した固形分の分離・清掃性、耐久性、防カビ性などが良好になる点から好ましい。
縞状構造を有していない編地組織Ｂ（または編地組織Ａ）を形成する合成繊維フィラメ
ント糸の代表例としては、ポリエステルフィラメント糸、ポリアミドフィラメント糸、ポ
リプロピレンフィラメント糸、ポリエチレンフィラメント糸、ポリビニルアルコールフィ
ラメント糸などを挙げることができ、これらの１種または２種以上を用いることができる。そのうちでも、ポリエステルモノフィラメント糸、ポリエステルマルチフィラメント糸、ポリアミドモノフィラメント糸、ポリアミドマルチフィラメント糸およびポリプロピレンモノフィラメント糸の１種または２種以上が汎用性、強度などの点から好ましく用いられ、特にポリエステルモノフィラメント糸および／またはポリエステルマルチフィラメント糸が前記した特性に加えて耐酸性にも優れている点からより好ましく用いられる。
【００２８】
縞状構造を有していない編地組織Ｂ（または編地組織Ａ）をモノフィラメント糸および
／またはマルチフィラメント糸から形成するに当たっては、１０〜６０ｄｔｅｘ、特に１
０〜３０ｄｔｅｘのモノフィラメント糸または総繊度が３０〜３５０ｄｔｅｘ、特に５０
〜２５０ｄｔｅｘのマルチフィラメント糸から形成することが、立体編物の製造性、立体
編物の形状保持性、通気性、付着した固形分の分離・清掃性、耐久性などの点から好まし
い。
また、縞状構造を有していない編地組織Ｂ（または編地組織Ａ）は、捲縮加工などを施
してないフィラメント糸から形成されていてもよいし、または場合により仮撚加工、クリ
ンプ加工、エア加工などの捲縮加工を施したフィラメント糸から形成されていてもよい。
【００２９】
本発明の液体保持材をなす立体編物では、間隔をあけて平行に配置した編地組織Ａおよ
び編地組織Ｂが、編地組織Ａおよび／または編地組織Ｂを構成している複数本の編んだ線
条体部分で当該編んだ線条体の長さ方向に沿って連結糸１によって連結されている。
編地組織Ａおよび編地組織Ｂを連結する連結糸１は、モノフィラメント糸および／また
はマルチフィラメント糸からなっている。連結糸１としては、合成繊維製モノフィラメン
ト糸および合成繊維製マルチフィラメント糸のいずれか一方または両方を用いることが、
立体編物の形状保持性、通気性、付着した固形分の分離・清掃性、耐久性、防カビ性など
が良好になる点から好ましく用いられる。
連結糸１として用いれられる合成繊維製のフィラメント糸の代表例としては、ポリエス
テルフィラメント糸、ポリアミドフィラメント糸、ポリプロピレンフィラメント糸、ポリ
エチレンフィラメント糸、ポリビニルアルコールフィラメント糸などを挙げることができ、これらの１種または２種以上を用いることができる。そのうちでも、ポリエステルモノフィラメント糸、ポリエステルマルチフィラメント糸、ポリアミドモノフィラメント糸、ポリアミドマルチフィラメント糸およびポリプロピレンモノフィラメント糸が汎用性、強度などの点から好ましく用いられ、特にポリエステルモノフィラメント糸および／またはポリエステルマルチフィラメント糸が前記した特性に加えて耐酸性にも優れ、しかも立体編物を型崩れのない形状保持性に優れたものとする点からるより好ましく用いられる。
【００３０】
連結糸１をなすモノフィラメント糸および／またはマルチフィラメント糸は、その単繊
維繊度が０．５〜６０ｄｔｅｘで且つ総繊度が１０〜４００ｄｔｅｘであることが好まし
く、単繊維繊度が３〜４０ｄｔｅｘで且つ総繊度が２０〜３００ｄｔｅｘであることがよ
り好ましい。
そのため、連結糸としてモノフィラメント糸のみを用いる場合は、単繊維繊度（ひいて
は総繊度）が１０〜６０ｄｔｅｘ、特に単繊維繊度（ひいては総繊度）が２０〜５０ｄｔ
ｅｘのモノフィラメント糸を用いることが好ましい。
また、連結糸１としてマルチフィラメント糸のみを用いる場合は、個々のフィラメント
の単繊維繊度が０．５〜６０ｄｔｅｘで且つマルチフィラメント糸全体の総繊度が３０〜
４００ｄｔｅｘ、特に個々のフィラメントの単繊維繊度が１〜３０ｄｔｅｘで且つマルチ
フィラメント糸全体の総繊度が５０〜２５０ｄｔｅｘであるマルチフィラメント糸を用い
ることが好ましい。
また、連結糸１としてモノフィラメント糸とマルチフィラメント糸の両方を用いる場合
は、単繊維繊度が１０〜６０ｄｔｅｘ、特に３０〜５０ｄｔｅｘであるモノフィラメント
糸と、個々のフィラメントの単繊維繊度が０．５〜６０ｄｔｅｘ、特に０．５〜５ｄｔｅ
ｘであるマルチフィラメント糸を、モノフィラメント糸とマルチフィラメント糸の平均繊
度が４００ｄｔｅｘ以下、特に５０〜３５０ｄｔｅｘとなるようにして用いることが好ま
しい。
連結糸１の繊度を前記範囲にすることによって、液体保持性、通気性、気体への加湿性
能、析出した固形分の除去・清掃性、形状保持性などに優れる立体編物を円滑に製造する
ことができる。
連結糸１の繊度が小さすぎると、通気量は大きくなるが液体の保持量が小さくなるため、気体に十分な液体を付与できなくなり（加湿性能が低下し）、一方連結糸１の繊度が大きすぎると、液体保持量は増すが通気量が小さくなり、液体を付与された気体（加湿空気など）の発生量が低下する。
【００３１】
連結糸１による編地組織Ａと編地組織Ｂの連結方式としては、編地組織Ａおよび／また
は編地組織Ｂを構成している平行に配列した複数本の編んだ線条体２のそれぞれの長さ方
向に沿って編地組織Ａと編地組織Ｂが連結糸１によって連結されていて且つ立体編物の液
体保持能および通気性を高く維持することができ、さらに潰れたり変形しにくくて形状保
持性に優れる立体編物を得ることのできる連結方式であればいずれも採用することができ
る。
限定されるものではないが、本発明で採用し得る連結糸１による編地組織Ａと編地組織
Ｂの連結方式の例としては、例えば、図３の（ａ）〜（ｆ）に示す連結方式などを挙げる
ことができる。
図３の（ａ）〜（ｆ）は、いずれも、編地組織Ａおよび／または編地組織Ｂを構成して
いる平行に配列した複数本の編んだ線条体２の長さ方向に対して直角に立体編物を厚さ方
向に切断した切断面からみた連結糸１による連結方式を模式的に示したものである。
【００３２】
図３の（ａ）および（ｃ）は、複数本の編んだ線条体２が同一面で互いに平行に配列し
た縞状構造を有する編地組織Ａ（または編地組織Ｂ）とそれとは異なる編地組織を有する
編地組織Ｂ（または編地組織Ａ）を、連結糸１によって直角方向および斜め方向に連結し
て中間層（連結糸層）を形成した立体編物の例を示したものである。
図３の（ｂ）は、編地組織Ａおよび編地組織Ｂの両方が、複数本の編んだ線条体２が同
一面で互いに平行に配列した縞状構造をし、当該編地組織Ａと編地組織Ｂを連結糸１によ
って直角方向および斜め方向に連結して中間層（連結糸層）を形成した立体編物の例を示
したものである。この図３の（ｂ）の立体編物では、編地組織Ａおよび編地組織Ｂを構成
している平行に配列した複数本の編んだ線条体２には補強糸３が取り付けられていて編ん
だ線条体２間の間隔が一定に保たれるようになっている。
図３の（ｄ）〜（ｆ）は、複数本の編んだ線条体２が同一面で互いに平行に配列した縞
状構造を有する編地組織Ａ（または編地組織Ｂ）とそれとは異なる編地組織を有する編地
組織Ｂ（または編地組織Ａ）を、連結糸１によって斜め方向に連結して中間層（連結糸層
）を形成した立体編物の例を示したものである。
なお、図３の（ａ）〜（ｆ）では、連結糸１としてモノフィラメント糸を用いているが、それに限定されるものではなく、マルチフィラメント糸からなる連結糸１を用いてもよいし、またはモノフィラメント糸とマルチフィラメント糸の両方を連結糸１として用いてもよい。
【００３３】
本発明の液体保持材をなす立体編物では、中間層をなす連結糸層における連結フィラメ
ント数が、立体編物１ｃｍ2当たり（立体編物における編地組織Ａ面または編地組織Ｂ面
１ｃｍ2当たり）５０〜２００００本であることが必要であり、７０〜１５０００本であ
ることが好ましく、９０〜１００００本であることがより好ましい。
立体編物１ｃｍ2当たりの連結フィラメント数が前記範囲であることによって、立体編
物の液体保持能および通気性が良好になり、しかも立体編物が厚さ方向に潰れにくくなっ
て立体編物の形状保持性も良好になる。
立体編物１ｃｍ2当たりの連結フィラメント数が前記範囲よりも少ないと、液体保持性
および形状保持性が低下し、一方前記範囲よりも多いと通気性が低下する。
ここで、本明細書における立体編物１ｃｍ2当たりの連結フィラメント数とは、編地組
織Ａ面（または編地組織Ｂ）の１ｃｍ2当たりにつき、編地組織Ａと編地組織Ｂを連結し
ている連結糸からなる中間層を形成している個々のフィラメントの数の合計をいい、連結
糸がマルチフィラメント糸である場合は、マルチフィラメント糸を形成しているそれぞれ
のフィラメントを１本と数える。
【００３４】
本発明の液体保持材をなす立体編物では、立体編物の液体保持性が高くなり、しかも立
体編物を通過する空気などの気体が気体立体編物に保持された液体と効率よく接触するよ
うにするために、編地組織Ａおよび／または編地組織Ｂを構成する編んだ線条体の長さ方
向に対して直角な方向で立体編物を厚さ方向に切断した切断面において、中間層をなす連
結糸層を形成している連結フィラメント総数の５０％以上が７５°以下の連結角度をなし
て編地組織Ａと編地組織Ｂが連結糸１によって連結されていることが好ましく、特に、立体編物の中間層をなす連結糸層を形成している連結フィラメント総数の３０％以上が５０°〜７５°の連結角度をなし且つ中間層をなす連結糸層を形成している連結フィラメント総数の３０％以上が５０°未満の連結角度をなすようにして編地組織Ａと編地組織Ｂが連結糸によって連結されていることがより好ましい。
ここで、本明細書における前記した「連結フィラメントの連結角度」とは、図４に示す
ように、編地組織Ａおよび／または編地組織Ｂを構成する編んだ線条体２の長さ方向に対
して直角な方向で立体編物を厚さ方向に切断した切断面において、連結糸をなすフィラメ
ント（連結糸がモノフィラメント糸である場合は当該モノフィラメント、また連結糸がマ
ルチフィレメント糸である場合はマルチフィレメント糸を形成している個々のフィラメン
ト）が、編地組織Ａをなす面および編地組織Ｂをなす面に対して結合している角度のうち
の鋭角をなす角度をいう。すなわち、編地組織Ａおよび編地組織Ｂが前記した切断面にお
いて連結フィラメント（連結糸をなすフィラメント）によって斜めに連結されている場合
は、連結フィラメントを挟んで９０°未満の鋭角と９０°を超える鈍角（両者の合計が１８０°）が形成されるが、本明細書でいう「連結角度」は、両者のうちの鋭角の角度をい
う。なお、編地組織Ａをなす面と編地組織Ｂをなす面に対して連結糸が直角に連結してい
る場合は連結角度は９０°である。
また、本明細書における「連結フィラメント総数」とは、立体編物の中間層をなす連結
糸を形成している個々の連結フィラメントの数の合計をいい、連結糸がマルチフィラメン
ト糸である場合は、マルチフィラメント糸を形成している個々のフィラメントの合計数で
ある。
【００３５】
本発明の液体保持材をなす立体編物では、編地組織Ａおよび／または編地組織Ｂを構成
する複数の編んだ線条体２の長さ方向に沿っては、編地組織Ａと編地組織Ｂが連結糸１に
よって等間隔で連結されていてもよいし、または場合によっては多少間隔が異なっていて
もよいが、編んだ線条体２の長さ方向に沿っては連結糸１によって編地組織Ａと編地組織
Ｂが等間隔またはほぼ等間隔で連結されていると、立体編物全体の液体保持能および通気
性に斑が生じず均一なものとなる。
【００３６】
編地組織Ａおよび／または編地組織Ｂでは、同一面で互いに並行に配列した複数本の編
んだ線条体２は、例えば図２の（ａ）および（ｂ）などに示すように、編んだ線条体２を
横切る方向に互いに連結されておらずに長さ方向に互いに離れたままであってもよいし、
または例えば図１の（ｂ）、図２の（ｃ）、図３の（ｂ）、図４の（ｂ）に示すように、
編んだ線条体２を横切る方向に補強糸３を取り付けて補強糸３部分で連結してもよい。
補強糸３を編地組織Ａおよび／または編地組織Ｂを形成する編んだ線条体２に取り付け
るか否かは、編地組織Ａおよび／または編地組織Ｂを形成する編んだ線条体２よりなる縞
状構造の内容、連結糸１による編地組織Ａと編地組織Ｂの連結の仕方、立体編物全体の形
状保持性の大小などを考慮して決めるとよい。編んだ線条体２に補強糸３を取り付けると、編地組織Ａおよび／または編地組織Ｂの形状維持性が向上する。
【００３７】
編んだ線条体２に補強糸３を取り付けて、編地組織Ａおよび／または編地組織Ｂにおけ
る同一面で互いに並行に配列した複数本の編んだ線条体２間を連結する場合は、編んだ線
条体２への補強糸３の取付け方は、例えば、図２の（ｃ）に示すような編んだ線条体２の
長さ方向に対して直角の方向に取り付けてもよいし、編んだ線条体２の長さ方向に対して
斜めに横切る方向に取り付けてもよい（図示せず）。
補強糸３を取り付ける場合は、編地組織Ａおよび／または編地組織Ｂを形成する編んだ
線条体２よりも細い糸を用いることが、立体編物の通気性、析出した固形分の除去・清掃
性などの点から好ましく、かかる点から、補強糸３としては、単繊維繊度が０．５〜６０
ｄｔｅｘ、特に１０〜４０ｄｔｅｘの合成繊維製モノフィラメント糸が好ましく用いられ
る。
編地組織Ａおよび／または編地組織Ｂを形成する編んだ線条体２間を補強糸３で連結し
て補強するに当たっては、編んだ線条体２の長さ方向を横切る方向（例えば編んだ線条体
２の長さ方向に対して直角の方向）に隣り合う補強糸３間の間隔が３〜１０ｍｍ程度、特に５〜８ｍｍ程度になるようにしてで取り付けることが、立体編物の通気性、液体保持性、析出した固形分の除去・清掃性などの点から好ましい。
【００３８】
編地組織Ａ層（編地組織Ｂ層）／連結糸からなる中間層（連結糸中間層）／編地組織Ｂ
層（編地組織Ａ層）からなる３層構造を有する立体編物からなる本発明の液体保持材では、立体編物（立体編物全体）の厚みが２〜１０ｍｍであることが好ましく、４〜８ｍｍであることがより好ましい。
立体編物の厚みが小さすぎると、液体保持能が低下し易くなり、一方立体編物の厚みが
大きすぎると、立体編物の製造が困難になったり、通気性が低下したり、立体編物を加湿
装置などの気化フィルターとして商品化する際の縫製作業が行いにくくなる。
【００３９】
また、本発明の液体保持材をなす立体編物では、連結糸からなる中間層（連結糸層）の
厚みが１〜９ｍｍであることが好ましく、１．５〜７ｍｍであることがより好ましい。
立体編物における連結糸１からなる中間層の厚みが小さすぎると、液体保持能が低下し
易くなり、一方連結糸１からなる中間層の厚みが大きすぎると、立体編物が厚み方向に潰
れやすくなって立体編物の形状保持性が低下する。
【００４０】
本発明の液体保持材をなす立体編物は、編地組織Ａ用の糸、編地組織Ｂ用の糸および連
結糸用の糸（フィラメント糸）、場合によりさらに補強糸用の糸を用いてダブルラッセル
機を使用して編製することによって製造することができる。ダブルラッセル機に制約はな
いが、１４ゲージから２８ゲージの機械が一般的に用いられる。
【００４１】
本発明の液体保持材をなす立体編物は、必要に応じて、染色加工、親水加工、防カビ加
工、抗菌加工などの後加工を施してあってもよい。但し、撥水加工などのような立体編物
の液体保持能（水保持能）を低下される加工は適さない。
【００４２】
本発明の液体保持材は、その優れた液体保持能、通気性、防カビ性、形状保持性、析出
した固形分の除去・清掃性などの特性により、水、アルコール、アロマオイルなどの液体
を保持させるための液体保持材として有効に用いられ、特に加湿装置（加湿器）用の気化
フィルターとして有効に用いることができる。したがって、本発明は、本発明の液体保持
材よりなる加湿装置用の気化フィルターおよび当該気化フィルターを備える加湿装置を本
発明の範囲に包含する。
【実施例】
【００４３】
以下に、実施例などにより本発明を具体的に説明するが、本発明は以下の例に何ら限定
されるものではない。
以下の例において、立体編物における複数本の編んだ線条体が平行に配置した縞状構造
を有する編地組織Ａにおける隣り合う編んだ線条体間の間隙および編んだ線条体の太さ（
周長）、立体編物の中間層をなす連結糸層における立体編物１ｃｍ2当たりの連結フィラ
メント数、立体編物の中間層をなす連結糸層における連結角度が７５°以下の連結フィラ
メントの割合（％）、立体編物における縞状構造を有しないもう一方の編地組織Ｂの通気
量、立体編物の厚み並びに立体編物における連結糸層の厚みおよび立体編物の加湿量は、
以下のようにして求めた。
【００４４】
（１）縞状構造を有する編地組織Ａにおける隣り合う編んだ線条体間の間隙：
編地組織Ａにおける編んだ線条体上部より金尺と共に写真を撮り、その写真を１０倍に
拡大後、任意に５ヶ所の線条体の間隙を実測し平均を算出した。その平均値を写真の金尺
の目盛りを基準として実際の間隙を算出した。
【００４５】
（２）編んだ線条体２の太さ（長さ方向に対して直角の断面の断面積）：
編地組織Ａにおける編んだ線条体の長さ方向に対して直角な方向で立体編物を厚さ方向に切断した切断面を金尺と共に写真を撮り、その写真を１０倍に拡大後、任意に５ヶ所の編んだ線条体の巾方向の長さＬ1（ｍｍ）と厚み方向の長さＬ2（ｍｍ）を測定し、巾方向の長さＬ1（ｍｍ）の平均値Ｌ1a（ｍｍ）と厚み方向の長さの平均値Ｌ2a（ｍｍ）を算出し、その平均値を写真の金尺の目盛りを基準として実際の長さを算出して、下記の数式（Ｉ）から編んだ線条体の長さ方向に対して直角の断面の断面積（Ｄ）を求めた。
断面積（Ｄ）（ｍｍ2）＝３．１４×（Ｌ1a／２）×（Ｌ2a／２）        （Ｉ）
【００４６】
（３）立体編物の中間層をなす連結糸層における立体編物１ｃｍ2当たりの連結フィラメ
ント数：
立体編物の任意の５ヶ所において、１ｃｍ2（１ｃｍ×１ｃｍの方形）中に存在するル
ープの数（編んだ線条体に基づく網目の数）ａを数えた後、１個のループ当たりの連結フ
ィラメントの数（１個のループに結合しているフィラメントの数）ｂを数えて、ａ×ｂの
値を１ｃｍ2当たりフィラメント数とし、５ヶ所の平均値を採って、立体編物の中間層を
なす連結糸層における立体編物１ｃｍ2当たりの連結フィラメント数とした。
【００４７】
（４）立体編物の中間層をなす連結糸層における連結角度が７５°以下の連結フィラメン
トの割合（％）：
編地組織Ａにおける編んだ線条体の長さ方向に対して直角な方向で立体編物を厚さ方向
に切断した切断の写真を任意に５ヶ所撮影し、その写真を１０倍に拡大し、その写真に基
づいて切断面を分度器を用いて連結角度が７５°以下の連結フィラメントの本数（ｎ1）
と連結角度が７５°を超える連結フィラメントの本数（ｎ2）を数え、下記の数式(II）か
ら連結フィラメント総数に対する連結角度が７５°以下の連結フィラメントの割合（％）
を求めた。
なお、連結角度が７５°以下の連結フィラメントの数と連結角度が７５°を超える連結
フィラメントの数は、写真における切断面の各幅１ｃｍの範囲について数えた。
連結角度75°以下の連結フィラメントの割合(％)＝{ｎ1/(ｎ1＋ｎ2)}×100  (II)
【００４８】
（５）立体編物における縞状構造を有しない編地組織Ｂの通気量：
立体編物における連結糸層（連結フィラメント層）の編地組織Ｂと連結している基部の
全てをカットして、立体編物から編地組織Ｂを取り出し（切り出し）、当該取り出した編
地組織Ｂを用いて、ＪＩＳ  Ｌ１０９６Ａ法によって編地組織Ｂの通気量を測定した。
【００４９】
（６）立体編物の厚み：
立体編物の任意の５か所について、ダイヤルシックネスゲージ（厚み測定器）（株式会
社尾崎製作所製「ＰＥＡＣＯＣＫタイプＨ］）を使用して厚さを測定し、その平均値を採
って立体編物の厚みとした。
【００５０】
（７）立体編物における連結糸層の厚み：
上記（４）で撮影した、編地組織Ａにおける編んだ線条体の長さ方向に対して直角な方
向で立体編物を厚さ方向に切断した切断面の顕微鏡写真から立体編物における連結糸層（連結フィラメント層）の厚みを求めた。
【００５１】
（８）立体編物の加湿量
（ｉ）  加湿器（パナソニック株式会社製「ＦＥ−ＫＦＧ０５」）に、液体保持材として、以下の例で得られた立体編物（縦×横＝２５ｃｍ×１８ｃｍに裁断した立体編物片１枚）を取り付けた後、加湿器の水タンクを満タンにし、そのときの加湿器全体の重さ（Ｗ0）（ｇ）を測定した。
（ii）  次いで、上記（ｉ）の満タンにした加湿器を、恒温湿度室（温度２０℃、湿度３０％）に配置し、加湿装置の運転状態を強および運転時間を１時間に設定した後、測定者は恒温湿度室から直ちに退出した。
（iii）  １時間後に、恒温湿度室から加湿器を取り出して、その時の重さ（Ｗ1）（ｇ）
を測定して、下記の数式（III）から加湿量（ｇ／hour）を求めた。
加湿量（ｇ／hour）＝Ｗ0−Ｗ1          （III）
【００５２】
《実施例１〜４》
（１）  釜間距離７ｍｍの２２ゲージダブルラッセル機（カールマイヤー社製「ＲＤ６Ｄ
ＰＬＭ」）を使用して、編地組織Ａ用の糸としてポリエステルマルチフィラメント糸（１
６７ｄｔｅｘ／４８ｆ）を用い、連結糸としてポリエステルモノフィラメント糸（３３ｄ
ｔｅｘ／１ｆ）を用いるか、またはポリエステルモノフィラメント糸（３３ｄｔｅｘ／１
ｆ）とポリエステルマルチフィラメント糸（８４ｄｔｅｘ／１４４ｆ）を用い、編地組織
Ｂ用の糸としてポリエステルマルチフィラメント糸（１６７ｄｔｅｘ／４８ｆ）を用いて、多数本の編んだ線条体が同一面で互いに平行に配列した縞状構造を有する編地組織Ａと、メッシュ構造［四角形（菱型）の網目構造］を有する編地組織Ｂが、編地組織Ａの編んだ線条体部分で編んだ線条体の長さ方向に沿って連結糸によって連結されている立体編物［図１の（ａ）の立体編物］をそれぞれ作製した。
（２）  実施例１〜４および比較例１のそれぞれで作製した立体編物について、編地組織
Ａにおける隣り合う編んだ線条体間の間隙および編んだ線条体の太さ（断面積）、立体編
物の中間層をなす連結糸層における立体編物１ｃｍ2当たりの連結フィラメント数、立体
編物の中間層をなす連結糸層における連結角度が７５°以下の連結フィラメントの割合（
％）、立体編物における編地組織Ｂの通気量、立体編物の厚み、立体編物における連結糸
層の厚みおよび立体編物の加湿量を上記した方法で求めたところ、下記の表１に示すとお
りであった。
【００５３】
《実施例５》
（１）  実施例１〜４で使用したのと同じ釜間距離７ｍｍの２２ゲージダブルラッセル機
を使用して、編地組織Ａ用の糸としてポリエステルマルチフィラメント糸（１６７ｄｔｅ
ｘ／４８ｆ）を用い、連結糸としてポリエステルモノフィラメント糸（３３ｄｔｅｘ／１
ｆ）を用い、編地組織Ｂ用の糸としてポリエステルマルチフィラメント糸（１６７ｄｔｅ
ｘ／４８ｆ）を用い、補強糸としてポリエステルモノフィラメント糸（２２ｄｔｅｘ／１
ｆ）を用いて、多数本の編んだ線条体が同一面で互いに平行に配列した縞状構造を有する
編地組織Ａと、メッシュ構造［四角形（菱型）の網目構造］を有する編地組織Ｂが、編地
組織Ａの編んだ線条体部分で編んだ線条体の長さ方向に沿って連結糸によって連結され、
且つ編地組織Ａを形成している編んだ線条体に対して直角に交わる補強糸によって編地組
織Ａが補強されている立体編物［編地組織Ａが図２の（ｃ）に例示するようにして補強糸
によって補強されている立体編物、隣り合う補強糸間の間隔＝３ｍｍ］を作製した。
（２）  上記（１）で得られた立体編物について、編地組織Ａにおける隣り合う編んだ線
条体間の間隙および編んだ線条体の太さ（断面積）、立体編物の中間層をなす連結糸層に
おける立体編物１ｃｍ2当たりの連結フィラメント数、立体編物の中間層をなす連結糸層
における連結角度が７５°以下の連結フィラメントの割合（％）、立体編物における編地
組織Ｂの通気量、立体編物の厚み、立体編物における連結糸層の厚みおよび立体編物の加
湿量を上記した方法で求めたところ、下記の表１に示すとおりであった。
【００５４】
《実施例６》
（１）  実施例１〜４で使用したのと同じ釜間距離７ｍｍの２２ゲージダブルラッセル機
を使用して、編地組織Ａ用の糸としてポリエステルマルチフィラメント糸（１６７ｄｔｅ
ｘ／４８ｆ）を用い、連結糸としてポリエステルモノフィラメント糸（３３ｄｔｅｘ／１
ｆ）を用い、編地組織Ｂ用の糸としてポリエステルマルチフィラメント糸（１６７ｄｔｅ
ｘ／４８ｆ）を用いて、多数本の編んだ線条体が同一面で互いに平行に配列した縞状構造
を有する編地組織Ａと、多数本の編んだ線条体が同一面で互いに平行に配列した縞状構造
を有する編地組織Ｂ（編地組織Ａと編地組織Ｂは同じ編地組織）が、編地組織Ａおよび編
地組織Ｂの編んだ線条体部分で編んだ線条体の長さ方向に沿って連結糸によって連結され
ている立体編物［図１の（ｂ）の立体編物から補強糸３を取り除いた立体編物］を作製し
た。
（２）  上記（１）で得られた立体編物について、編地組織Ａおよび編地組織Ｂにおける
隣り合う編んだ線条体間の間隙および編んだ線条体の太さ（断面積）、立体編物の中間層
をなす連結糸層における立体編物１ｃｍ2当たりの連結フィラメント数、立体編物の中間
層をなす連結糸層における連結角度が７５°以下の連結フィラメントの割合（％）、立体
編物における編地組織Ｂの通気量、立体編物の厚み、立体編物における連結糸層の厚みおよび立体編物の加湿量を上記した方法で求めたところ、下記の表１に示すとおりであった。
【００５５】
《実施例７》
（１）  実施例１〜４で使用したのと同じ釜間距離７ｍｍの２２ゲージダブルラッセル機
を使用して、編地組織Ａ用の糸としてポリエステルマルチフィラメント糸（１６７ｄｔｅ
ｘ／４８ｆ）を用い、連結糸としてポリエステルモノフィラメント糸（３３ｄｔｅｘ／１
ｆ）を用い、編地組織Ｂ用の糸としてポリエステルマルチフィラメント糸（１６７ｄｔｅ
ｘ／４８ｆ）を用い、補強糸としてポリエステルモノフィラメント糸（２２ｄｔｅｘ／１
ｆ）を用いて、多数本の編んだ線条体が同一面で互いに平行に配列した縞状構造を有する
編地組織Ａと、多数本の編んだ線条体が同一面で互いに平行に配列した縞状構造を有する
編地組織Ｂ（編地組織Ａと編地組織Ｂは同じ編地組織）が、編地組織Ａおよび編地組織Ｂ
の編んだ線条体部分で編んだ線条体の長さ方向に沿って連結糸によって連結され、且つ編
地組織Ａおよび編地組織Ｂを形成している編んだ線条体に対して直角に交わる補強糸によ
って編地組織Ａおよび編地組織Ｂが補強されている立体編物［図１の（ｂ）に示す立体編
物、隣り合う補強糸間の間隔＝３ｍｍ］を作製した。
（２）  上記（１）で得られた立体編物について、編地組織Ａおよび編地組織Ｂにおける
隣り合う編んだ線条体間の間隙および編んだ線条体の太さ（断面積）、立体編物の中間層
をなす連結糸層における立体編物１ｃｍ2当たりの連結フィラメント数、立体編物の中間
層をなす連結糸層における連結角度が７５°以下の連結フィラメントの割合（％）、立体
編物における編地組織Ｂの通気量、立体編物の厚み、立体編物における連結糸層の厚みお
よび立体編物の加湿量を上記した方法で求めたところ、下記の表１に示すとおりであった。
【００５６】
《比較例１》
（１）  実施例１〜４で使用したのと同じ釜間距離７ｍｍの２２ゲージダブルラッセル機
を使用して、編地組織Ａ用の糸としてポリエステルマルチフィラメント糸（１６７ｄｔｅ
ｘ／４８ｆ）を用い、連結糸としてポリエステルモノフィラメント糸（３３ｄｔｅｘ／１
ｆ）を用い、編地組織Ｂ用の糸としてポリエステルマルチフィラメント糸（１６７ｄｔｅ
ｘ／４８ｆ）を用いて、多数本の編んだ線条体が同一面で互いに平行に配列した縞状構造
を有する編地組織Ａと、メッシュ構造［四角形（菱型）の網目構造］を有する編地組織Ｂ
が、編地組織Ａの編んだ線条体部分で編んだ線条体の長さ方向に沿って連結糸によって連
結されている立体編物［図１の（ａ）の立体編物］を作製した。
（２）  上記（１）で得られた立体編物について、編地組織Ａにおける隣り合う編んだ線
条体間の間隙および編んだ線条体の太さ（断面積）、立体編物の中間層をなす連結糸層に
おける立体編物１ｃｍ2当たりの連結フィラメント数、立体編物の中間層をなす連結糸層
における連結角度が７５°以下の連結フィラメントの割合（％）、立体編物における編地
組織Ｂの通気量、立体編物の厚み、立体編物における連結糸層の厚みおよび立体編物の加
湿量を上記した方法で求めたところ、下記の表２に示すとおりであった。
【００５７】
《比較例２》
（１）  実施例１〜４で使用したのと同じ釜間距離７ｍｍの２２ゲージダブルラッセル機
を使用して、編地組織Ａ用の糸としてポリエステルマルチフィラメント糸（８４ｄｔｅｘ
／２４ｆ）を用い、連結糸としてポリエステルモノフィラメント糸（３３ｄｔｅｘ／１ｆ）とポリエステルマルチフィラメント糸（８４ｄｔｅｘ／１４４ｆ）を用い、編地組織Ｂ用
の糸としてポリエステルマルチフィラメント糸（８４ｄｔｅｘ／２４ｆ）を用いて、多数
本の編んだ線条体が同一面で互いに平行に配列した縞状構造を有する編地組織Ａと、メッ
シュ構造［四角形（菱型）の網目構造］を有する編地組織Ｂが、編地組織Ａの編んだ線条
体部分で編んだ線条体の長さ方向に沿って連結糸によって連結されている立体編物［図１
の（ａ）の立体編物］を作製した。
（２）  上記（１）で作製した立体編物について、編地組織Ａにおける隣り合う編んだ線
条体間の間隙および編んだ線条体の太さ（周長）、立体編物の中間層をなす連結糸層にお
ける立体編物１ｃｍ2当たりの連結フィラメント数、立体編物の中間層をなす連結糸層に
おける連結角度が７５°以下の連結フィラメントの割合（％）、立体編物における編地組
織Ｂの通気量、立体編物の厚み、立体編物における連結糸層の厚みおよび立体編物の加湿
量を上記した方法で求めたところ、下記の表２に示すとおりであった。
【００５８】
《比較例３》
（１）  実施例１〜４で使用したのと同じ釜間距離７ｍｍの２２ゲージダブルラッセル機
を使用して、両方の表面に位置する、略正六角形の網目構造を有する編地用の糸としてポ
リエステルマルチフィラメント糸（１６７ｄｔｅｘ／４８ｆ）を用い、連結糸としてポリ
エステルモノフィラメント糸（３３ｄｔｅｘ／１ｆ）を用いて、略正六角形の網目構造（
正六角形の最長対角線の長さ＝４．５ｍｍ）を有する両面の編地が当該六角形の網状構造
部分で連結糸によって連結された立体編物（表裏を貫く略正六角形の空隙を有する前記し
た特許文献４に記載されている発明に相当する立体編物）を作製した。
（２）  上記（１）で得られた立体編物について、立体編物１ｃｍ2当たりの連結フィラ
メント数、立体編物の厚み、立体編物における連結糸層の厚みおよび立体編物の加湿量を
上記した方法で求めたところ、下記の表２に示すとおりであった。
【００５９】
【表１】
2014185419.tif 000003
【００６０】
【表２】
2014185419.tif 000004
【００６１】
上記の表１にみるように、実施例１〜７の立体編物は、間隔をあけて平行に配置した２
つの編地組織Ａおよび編地組織Ｂが、モノフィラメント糸およびマルチフィラメント糸か
ら選ばれる連結糸によって連結されている、編地組織Ａ層／連結糸層／編地組織Ｂ層の３
層構造を有する立体編物からなり、立体編物を形成している編地組織Ａが複数本の編んだ
線条体が同一面で互いに平行に配列した縞状構造を有するか（実施例１〜５）、または立
体編物を形成している編地組織Ａと編地組織Ｂの両方が複数本の編んだ線条体が同一面で
互いに平行に配列した縞状構造を有し（実施例６〜７）、その編んだ線条体部分で編んだ
線条体の長さ方向に沿って編地組織Ａと編地組織Ｂが連結糸によって連結されており、且
つ中間の連結糸層における連結フィラメント数が立体編物１ｃｍ2当たり５０〜２００００本の範囲内であることにより、水分保持性および通気性に優れていて、加湿器の気化フ
ィルターとして用いたときに、水と空気の接触が効率よく行われて、単位時間当たりの加
湿量が大きい。
【００６２】
それに対して、上記の表２にみるように、比較例１および２の立体編物は、間隔をあけ
て平行に配置した２つの編地組織Ａおよび編地組織Ｂが、モノフィラメント糸およびマル
チフィラメント糸から選ばれる連結糸によって連結されている、編地組織Ａ層／連結糸層
／編地組織Ｂ層の３層構造を有する立体編物からなり、立体編物を形成している編地組織
Ａが、複数本の編んだ線条体が同一面で互いに平行に配列した縞状構造を有し、その編ん
だ線条体部分で編んだ線条体の長さ方向に沿って編地組織Ａと編地組織Ｂが連結糸によっ
て連結されているが、中間の連結糸層における連結フィラメント数が立体編物１ｃｍ2当
たり５０本よりも少ないか（比較例１）または２００００本よりも多い（比較例２）こと
により、水分保持性が実施例１〜７に比べて低いか（比較例１）または通気性が実施例１
〜７の立体編物に比べて劣るために（比較例２）、加湿器の気化フィルターとして用いたと
きに、水と空気の接触が効率よく行われず、単位時間当たりの加湿量が実施例１〜７に比
べて１５〜２８％も低い。
【００６３】
また、比較例３の立体編物は、立体編物中に編地の開口に基づく大きな空隙が多数存在
するため、水の保持能が低く、それに伴って立体編物を通過する空気と水との接触が効率
よく行われないために、加湿器の気化フィルターとして用いたときに、単位時間当たりの
加湿量が実施例１〜７の立体編物に比べて大幅に低い（約３０％も低い）。
【産業上の利用可能性】
【００６４】
本発明の液体保持材は、液体保持性、通気性、防カビ性、形状保持性、析出した固形分
の除去・清掃性などに優れていて、水、アルコール、アロマオイルなどの液体を良好に保
持すると共に、当該液体保持材が保持する液体と液体保持材を通過する気体との接触効率
が高くて、液体保持材を通過する気体中に液体を効率よく含ませることができるので、加
湿装置（加湿器）用の気化フィルター、アロマオイル保持材などとして有効に用いること
ができる。
【符号の説明】
【００６５】
１  連結糸
２  編んだ線条体
３  補強糸
【図１】
2014185419.tif 000005
【図２】
2014185419.tif 000006
【図３】
2014185419.tif 000007
【図４】
2014185419.tif 000008